(57)【要約】      （修正有）【課題】炭素繊維及びガラス繊維の集束性に非常に優れ、かつ、引張強度をはじめとする強度に特に優れた成形品の製造に使用可能な繊維集束剤を提供する。【解決手段】アミド基及びシアノ基からなる群より選ばれる１種以上の官能基［Ｘ］と、ポリオキシアルキレン基とを有するアクリル樹脂（Ａ）、及び、水性媒体（Ｂ）を含有する繊維集束剤。【選択図】なし【特許請求の範囲】
【請求項１】
アミド基及びシアノ基からなる群より選ばれる１種以上の官能基［Ｘ］と、ポリオキシアルキレン基とを有するアクリル樹脂（Ａ）、及び、水性媒体（Ｂ）を含有することを特徴とする繊維集束剤。
【請求項２】
前記アクリル樹脂（Ａ）が、前記アクリル樹脂（Ａ）１ｇに対して、前記官能基［Ｘ］を１ｍｍｏｌ／ｇ〜２０ｍｍｏｌ／ｇの範囲で有するものである請求項１に記載の繊維集束剤。
【請求項３】
前記アクリル樹脂（Ａ）が、前記アクリル樹脂（Ａ）の全量に対して、前記ポリオキシアルキレン基を５質量％〜４０質量％の範囲で有するものである請求項１に記載の繊維集束剤。
【請求項４】
前記アクリル樹脂（Ａ）が、アミド基を有する（メタ）アクリル単量体及びシアノ基を有する（メタ）アクリル単量体からなる群より選ばれる１種以上と、ポリオキシアルキレン基を有する（メタ）アクリル単量体とを含有する単量体混合物（ａ）を重合して得られるものである請求項１に記載の繊維集束剤。
【発明の詳細な説明】
【技術分野】
【０００１】
本発明は、例えば炭素繊維やガラス繊維の集束に使用可能な繊維集束剤に関するものである。
【背景技術】
【０００２】
高強度で優れた耐久性の求められる自動車部材や航空機部材等としては、例えばビニルエステル樹脂等のマトリックス樹脂と、炭素繊維やガラス繊維等とを含む繊維強化プラスチックが従来より使用されている。
【０００３】
前記繊維強化プラスチックに使用する炭素繊維やガラス繊維としては、通常、高強度を付与する観点から、繊維集束剤によって概ね数千〜数万程度に集束された繊維束を使用することが多い。
【０００４】
前記繊維集束剤としては、例えばエポキシ樹脂と、所定のビスフェノール化合物のアルキレンオキシド付加物及びポリエチレングリコール等をポリイソシアネート化合物で縮合して得られたビスフェノール系ポリエーテル化合物とを所定の割合で含有するエポキシ樹脂水分散物からなる繊維集束剤が知られている（例えば、特許文献１参照。）。
【０００５】
しかし、前記特許文献１に記載されたようなエポキシ樹脂水分散物からなる繊維集束剤は、それを用いて集束された繊維束の巻き取りや製織工程において、繊維束の解れや毛羽立ち、糸切れを引き起こす場合があり、その結果、集束された繊維束の生産性及び最終的に得られる成形品の生産性を著しく低下させる場合があった。
【０００６】
また、繊維集束剤は、単に繊維の集束性に優れるだけでは不十分であり、最終的に集束された炭素繊維束に応力が加わった場合であっても、糸切れ等を引き起こすことがないよう、その応力を緩和できることが求められる。この点が、繊維集束剤と接着剤との決定的な相違点である。そのため、前記繊維集束剤の代わりに、従来知られる接着剤を用いた場合、一見、繊維の集束性に優れるようにみえる場合もあるが、繊維束の巻き取りや製織工程において、繊維束に応力が加わった場合に、繊維の解れや毛羽立ち、糸切れが生じ、その結果、集束された繊維束の生産性を著しく低下させる場合があった。
【０００７】
また、前記集束性に優れた繊維集束剤であっても、マトリックス樹脂との相溶性が十分でない繊維束では、最終的に得られる繊維強化プラスチックに優れた機械的強度、具体的には曲げ強度等を付与できない場合がある。よって、前記したような繊維束は、高強度の求められる成形品の製造に使用することができない場合があった。
【先行技術文献】
【特許文献】
【０００８】
【特許文献１】特開２０００−１７８４１０号公報
【発明の概要】
【発明が解決しようとする課題】
【０００９】
本発明が解決しようとする課題は、炭素繊維やガラス繊維の集束性に優れ、かつ引張強度をはじめとする強度に優れた成形品の製造に使用可能な繊維集束剤を提供することである。
【課題を解決するための手段】
【００１０】
本発明者等は前記課題を解決すべく検討した結果、アミド基及びシアノ基からなる群より選ばれる１種以上の官能基［Ｘ］と、ポリオキシアルキレン基とを有するアクリル樹脂（Ａ）を含有する繊維集束剤が、上記課題を解決できることを見出した。
【００１１】
すなわち、本発明は、アミド基及びシアノ基からなる群より選ばれる１種以上の官能基［Ｘ］と、ポリオキシアルキレン基とを有するアクリル樹脂（Ａ）、及び、水性媒体（Ｂ）を含有することを特徴とする繊維集束剤に関するものである。
【発明の効果】
【００１２】
本発明の繊維集束剤は、繊維の集束性に優れることから、もっぱらガラス繊維や炭素繊維の繊維集束剤に使用することができる。
【００１３】
また、前記繊維集束剤を用いて集束した繊維束とマトリックス樹脂とを用いて得られる成形品は、引張した場合や屈曲した場合、強い衝撃を受けた場合であっても、割れ等を引きこさないレベルの機械的強度を備えることから、例えば自動車や航空機の部材、家電製品の部品や風力発電部材をはじめとする様々な用途で使用することができる。
【発明を実施するための形態】
【００１４】
本発明の繊維集束剤は、アミド基及びシアノ基からなる群より選ばれる１種以上の官能基［Ｘ］と、ポリオキシアルキレン基とを有するアクリル樹脂（Ａ）、水性媒体（Ｂ）、及び、必要に応じてその他の成分を含有するものであることを特徴とする。
【００１５】
前記アクリル樹脂（Ａ）としては、アミド基及びシアノ基からなる群より選ばれる１種以上の官能基［Ｘ］と、ポリオキシアルキレン基とを有する樹脂を使用する。
【００１６】
前記アクリル樹脂（Ａ）としては、繊維の集束性を向上し、かつ、最終的に得られる成形品の引張強度をはじめとする強度を向上するうえで、官能基［Ｘ］を有するものを使用する。
【００１７】
前記アクリル樹脂（Ａ）は、より一層優れた集束性を有し、かつ、成形品に優れた強度を付与可能な繊維集束剤を得るうえで、前記アクリル樹脂（Ａ）１ｇに対して、前記官能基［Ｘ］を１ｍｍｏｌ／ｇ〜２０ｍｍｏｌ／ｇの範囲で有することが好ましく、２．５ｍｍｏｌ／ｇ〜１５ｍｍｏｌ／ｇの範囲で有することがより好ましい。
【００１８】
また、前記アクリル樹脂（Ａ）としては、水性媒体（Ｂ）中におけるアクリル樹脂（Ａ）の良好な水分散安定性及び保存安定性を付与するとともに、優れた集束性と、前記成形品の優れた強度とを付与するうえで、ポリオキシアルキレン基を有するものを使用する。
【００１９】
前記アクリル樹脂（Ａ）は、良好な保存安定性を損なうことなく、より一層優れた集束性を有し、かつ、成形品に優れた強度を付与可能な繊維集束剤を得るうえで、前記アクリル樹脂（Ａ）の全量に対して、前記ポリオキシアルキレン基を５質量％〜４０質量％の範囲で有することが好ましく、５質量％〜３５質量％の範囲で有することがより好ましい。
【００２０】
前記ポリオキシアルキレン基としては、アクリル樹脂（Ａ）の良好な水分散安定性及び保存安定性と、優れた集束性と、最終的に得られる成形品の高強度化との両立を図るうえで、オキシエチレン構造を有するものであることが好ましい。
【００２１】
前記ポリオキシアルキレン基としては、例えばポリオキシエチレン基、ポリオキシエチレンとポリオキシプロピレンとから構成される共重合体からなるポリオキシエチレン−ポリオキシプロピレン基、ポリオキシエチレンとポリオキシブチレンとから構成される共重合体からなるポリオキシエチレン−ポリオキシブチレン基、ポリオキシエチレンとポリオキシテトラメチレンとから構成される共重合体からなるポリオキシエチレン−ポリオキシテトラメチレン基、それらの末端に存在し得る水酸基がアルキル基等によって封止されたアルコキシポリオキシアルキレン基等が挙げられる。
【００２２】
前記ポリオキシアルキレン基は、オキシエチレン構造と、その他のオキシアルキレン構造とからなるランダム構造であってもよいが、アクリル樹脂（Ａ）の良好な水分散安定性と、優れた集束性と、成形品の高強度化との両立を図るうえで、ポリオキシエチレン構造と、その他のポリオキシアルキレン構造とから構成されるブロック構造であることが好ましい。
【００２３】
前記ポリオキシアルキレン基は、前記アクリル樹脂（Ａ）の良好な保存安定性を損なうことなく、より一層優れた集束性を有し、かつ、成形品に優れた強度を付与可能な繊維集束剤を得るうえで、前記ポリオキシアルキレン基の全体に対して、７５質量％〜１００質量％の範囲でオキシエチレン構造を有するものであることが好ましく、ポリオキシエチレン基であることがより好ましい。
【００２４】
前記アクリル樹脂（Ａ）としては、より一層優れた強度を備えた成形品を得るうえで、５，０００〜１５０，０００の範囲の重量平均分子量を有するものを使用することが好ましく、１０，０００〜１００，０００の範囲の重量平均分子量を有するものを使用することがより好ましい。なお、前記重量平均分子量はゲル浸透クロマトグラフィー（ＧＰＣ）を用いて測定された値を指す。
【００２５】
前記アクリル樹脂（Ａ）は、例えばアミド基を有する（メタ）アクリル単量体及びシアノ基を有する（メタ）アクリル単量体からなる群より選ばれる１種以上と、ポリオキシアルキレン基を有する（メタ）アクリル単量体とを含有する単量体混合物（ａ）をラジカル重合することによって製造することができる。なお、本発明において「（メタ）アクリル」の表記は、「アクリル」及び「メタクリル」のいずれか一方または両方を表すものである。
【００２６】
前記アミド基を有する（メタ）アクリル単量体としては、例えば（メタ）アクリルアミド、Ｎ−メチル（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ，Ｎ−ジメチルアミノプロピル（メタ）アクリルアミド、Ｎ，Ｎ−ブトキシメチル（メタ）アクリルアミド、Ｎ−メチロール（メタ）アクリルアミド、Ｎ−アルコキシメチル（メタ）アクリルアミド等を使用することができる。なかでもＮ，Ｎ−ジエチル（メタ）アクリルアミド等を使用することが、より一層優れた集束性を有し、かつ、成形品に優れた強度を付与可能な繊維集束剤を得るうえで好ましい。
【００２７】
また、前記シアノ基を有する（メタ）アクリル単量体としては、例えば（メタ）アクリロニトリル、シアン化ビニリデン、α−シアノエチル（メタ）アクリレート、α−シアノエチル（メタ）アクリレート等を使用することができる。なかでも（メタ）アクリロニトリルを使用することが、より一層優れた集束性を有し、かつ、成形品に優れた強度を付与可能な繊維集束剤を得るうえで好ましい。
【００２８】
前記アミド基を有する（メタ）アクリル単量体及びシアノ基を有する（メタ）アクリル単量体は、前記単量体混合物（ａ）の全量に対して、合計１０質量％〜７０質量％の範囲で使用することが、前記した所定量の官能基［Ｘ］をアクリル樹脂（Ａ）に導入し、その結果、優れた集束性を備え、前記成形品に優れた強度を付与可能な繊維集束剤を得るうえで好ましい。
【００２９】
前記ポリオキシアルキレン基を有する（メタ）アクリル単量体としては、例えば（メタ）アクリル酸または（メタ）アクリル酸エステルと、ポリオキシアルキレングリコールとをエステル化反応させて得られるもの；（メタ）アクリル酸または（メタ）アクリル酸エステルと、ポリオキシアルキレンモノアルキルエーテルとをエステル化反応して得られるもの等を使用することができる。
【００３０】
より具体的には、前記ポリオキシアルキレン基を有する（メタ）アクリル単量体としては、メトキシポリオキシエチレングリコール（メタ）アクリレート、メトキシ（ポリオキシエチレン−ポリオキシプロピレン）グリコール（メタ）アクリレート、メトキシ（ポリオキシエチレン−ポリオキシテトラメチレン）グリコール（メタ）アクリレート等を使用することができる。なかでもメトキシポリオキシエチレングリコール（メタ）アクリレートを使用することが、アクリル樹脂（Ａ）の良好な保存安定性を損なうことなく、より一層優れた集束性と、前記成形品に優れた強度との両立を実現するうえで好ましい。
【００３１】
前記ポリオキシアルキレン基を有する（メタ）アクリル単量体は、前記単量体混合物（ａ）の全量に対して１０〜４０質量％の範囲で使用することが、前記した所定量のポリオキシアルキレン基をアクリル樹脂（Ａ）に導入し、その結果、アクリル樹脂（Ａ）の良好な水分散安定性と、より一層優れた集束性と、前記成形品に優れた強度を付与可能な繊維集束剤を得るうえで好ましい。
【００３２】
前記アクリル樹脂（Ａ）の製造に使用可能な単量体混合物（ａ）は、前記アミド基を有する（メタ）アクリル単量体、シアノ基を有する（メタ）アクリル単量体、及び、前記ポリオキシアルキレン基を有する（メタ）アクリル単量体の他に、必要に応じてその他の重合性不飽和基を有する単量体を使用することができる。
【００３３】
前記その他の重合性不飽和基を有する単量体としては、例えば（メタ）アクリル酸アルキルエステルを使用することができる。
【００３４】
前記（メタ）アクリル酸アルキルエステルとしては、例えばメチル（メタ）アクリレート、エチル（メタ）アクリレート、プロピル（メタ）アクリレート、ｎ−ブチル（メタ）アクリレート、シクロヘキシル（メタ）アクリレート、２−エチルヘキシル（メタ）アクリレート、ラウリル（メタ）アクリレート、ステアリル（メタ）アクリレート等を使用することができる。なかでも、繊維に対してより一層優れた集束性を有し、かつ、最終的に得られる成形品により一層優れた強度を付与するうえで、炭素原子数１〜８のアルキル基を有するアルキル（メタ）アクリレートを使用することが好ましい。
【００３５】
前記アルキル（メタ）アクリレートは、前記単量体混合物（ａ）の全量に対して、１質量％〜８０質量％の範囲で使用することが好ましく、２質量％〜４０質量％の範囲で使用することがより好ましい。
【００３６】
また、前記その他の重合性不飽和基を有する単量体としては、例えばスチレン、α−メチルスチレン、パラメチルスチレン、クロロメチルスチレン、酢酸ビニル等のビニル単量体を使用することができる。
【００３７】
また、前記その他の重合性不飽和基を有する単量体としては、例えば２−ヒドロキシプロピル（メタ）アクリレート、２−ヒドロキシブチル（メタ）アクリレート、４−ヒドロキブチル（メタ）アクリレート、テトラヒドロフルフリル（メタ）アクリレート、イソボルニル（メタ）アクリレート、ベンジル（メタ）アクリレート、グリシジル（メタ）アクリレート、（メタ）アクリル酸、ジ（メタ）アクリル酸ジエチレングリコール、ジ（メタ）アクリル酸−１，４−ブタンジオール、ジ（メタ）アクリル酸−１，６−ヘキサンジオール、トリ（メタ）アクリル酸トリメチロールプロパン、ジ（メタ）アクリル酸グリセリン等を使用することができる。
【００３８】
前記アクリル樹脂（Ａ）は、前記単量体混合物（ａ）を、例えば有機溶剤中で、概ね６０℃〜１４０℃の温度で加熱しラジカル重合することによって製造することができる。
【００３９】
前記有機溶剤としては、例えばトルエン、キシレンのような芳香族溶剤；シクロへキサノンのような脂環族溶剤；ノルマル酢酸ブチル、酢酸エチル等のエステル系溶剤；イソブタノール、ノルマルブタノール、イソプロピルアルコール、ソルビトール、プロピレングリコールモノメチルエーテルアセテート等のセロソルブ；メチルエチルケトン、メチルイソブチルケトン等のケトン等を使用することができる。
【００４０】
また、前記単量体混合物（ａ）をラジカル重合する際には、必要に応じて有機過酸化物を使用することができる。
【００４１】
前記有機過酸化物としては、炭素原子を骨格に有する過酸化物、例えばケトンパーオキサイド、パーオキシケタール、ハイドロパーオキサイド、ジアルキルパーオキサイド、ジアシルパーオキサイド、パーオキシエステル、パーオキシジカーボネート、アルキルパーオキシカーボネート、アゾビス系触媒、過硫酸化合物等を使用することができる。
【００４２】
本発明の繊維集束剤としては、前記方法で得られたアクリル樹脂（Ａ）が水性媒体（Ｂ）に溶解または分散したものが挙げられる。
【００４３】
前記水性媒体（Ｂ）としては、水、水と混和する有機溶剤、及び、これらの混合物が挙げられる。水と混和する有機溶剤としては、例えば、メタノール、エタノール、ｎ−プロパノール及びイソプロパノール等のアルコール；アセトン、メチルエチルケトン等のケトン；エチレングリコール、ジエチレングリコール、プロピレングリコール等のポリアルキレングリコール；ポリアルキレングリコールのアルキルエーテル；Ｎ-メチル−２−ピロリドン等のラクタム等が挙げられる。本発明では、水のみを用いても良く、また水及び水と混和する有機溶剤との混合物を用いても良く、水と混和する有機溶剤のみを用いても良い。安全性や環境に対する負荷の点から、水のみ、または、水及び水と混和する有機溶剤との混合物が好ましく、水のみを使用することが特に好ましい。
【００４４】
前記アクリル樹脂（Ａ）を水性媒体（Ｂ）に溶解または分散する方法としては、例えば転相乳化法等が挙げらる。
【００４５】
前記方法で得られた本発明の繊維集束剤は、良好な塗工作業性等を付与する観点から、前記繊維集束剤の全量に対して前記アクリル樹脂（Ａ）を２質量％〜８０質量％の範囲で含有するものを使用することが好ましく、５質量％〜７０質量％の範囲で含有するものを使用することがより好ましい。
【００４６】
また、前記繊維集束剤は、良好な塗工作業性等を付与する観点から、前記繊維集束剤の全量に対して前記水性媒体（Ｂ）を１５質量％〜９５質量％の範囲で含有するものを使用することが好ましく、２５質量％〜９０質量％の範囲で含有するものを使用することがより好ましい。
【００４７】
前記繊維集束剤は、必要に応じて硬化剤、硬化触媒、潤滑剤、充填剤、チキソ付与剤、粘着付与剤、ワックス、熱安定剤、耐光安定剤、蛍光増白剤、発泡剤等の添加剤、ｐＨ調整剤、レベリング剤、ゲル化防止剤、分散安定剤、酸化防止剤、ラジカル捕捉剤、耐熱性付与剤、無機充填剤、有機充填剤、可塑剤、補強剤、触媒、抗菌剤、防カビ剤、防錆剤、熱可塑性樹脂、熱硬化性樹脂、顔料、染料、導電性付与剤、帯電防止剤、透湿性向上剤、撥水剤、撥油剤、中空発泡体、結晶水含有化合物、難燃剤、吸水剤、吸湿剤、消臭剤、整泡剤、消泡剤、防黴剤、防腐剤、防藻剤、顔料分散剤、ブロッキング防止剤、加水分解防止剤、顔料を併用することができる。
【００４８】
また、前記繊維集束剤は、必要に応じて、本発明の効果を損なわない範囲で、例えば酢酸ビニル樹脂、エチレン酢酸ビニル樹脂、アクリル樹脂、エポキシ樹脂、ウレタン樹脂、ポリエステル樹脂、ポリアミド樹脂、スチレン−ブタジエン樹脂、アクリロニトリル−ブタジエン樹脂、アクリル−ブタジエン樹脂、ポリビニルアルコール、セルロース等の各種樹脂を含有していてもよい。
【００４９】
前記方法で得られた本発明の繊維集束剤は、もっぱら炭素繊維やガラス繊維の繊維集束剤に使用することができる。
【００５０】
前記繊維集束剤を用いて処理可能な炭素繊維としては、一般にポリアクリロニトリル系、ピッチ系等の炭素繊維を使用することができる。なかでも、前記炭素繊維としては、優れた強度を付与する観点から、ポリアクリロニトリル系の炭素繊維を使用することが好ましい。
【００５１】
また、前記炭素繊維としては、より一層優れた強度等を付与する観点から、概ね０．５μｍ〜２０μｍの単糸径を有するものを使用することが好ましく、２μｍ〜１０μｍのものを使用することがより好ましい。
【００５２】
前記炭素繊維としては、例えば撚糸、紡糸、紡績加工、不織加工したものを使用することができる。また、前記炭素繊維としてはフィラメント、ヤーン、ロービング、ストランド、チョップドストランド、フェルト、ニードルパンチ、クロス、ロービングクロス、ミルドファイバー等のものを使用することができる。
【００５３】
また、前記ガラス繊維としては、含アルカリガラス、低アルカリガラス、無アルカリガラス等を用いて形成されるガラス繊維を使用することができる。
【００５４】
前記炭素繊維やガラス繊維を前記繊維集束剤を用いて集束化し、前記繊維束の表面に、前記繊維集束剤に含まれる前記アクリル樹脂（Ａ）からなる皮膜を形成する方法としては、例えば、前記繊維集束剤をキスコーター法、ローラー法、浸漬法、スプレー法、刷毛などその他公知の方法で、前記繊維表面に均一に塗布し、次いで常温または加熱下で乾燥等することによって形成する方法が挙げられる。前記繊維集束剤に含まれる水性媒体（Ｂ）は、前記塗布後に加熱ローラーや熱風、熱板等を用いて、加熱乾燥することが好ましい。
【００５５】
前記繊維材料の表面に形成された皮膜の付着量は、集束化され表面処理の施された繊維束の全質量に対して概ね０．１質量％〜３質量％であることが好ましく、０．１質量％〜１．５質量％であることがより好ましい。
【００５６】
前記方法で得られた集束化され表面処理の施された炭素繊維またはガラス繊維は、後述するマトリックス樹脂（Ｃ）等と組み合わせ使用することによって、高強度な成形品を製造するための成形材料に使用することができる。
【００５７】
特に、本発明の炭素繊維集束剤によって表面処理の施された炭素繊維は、マトリックス樹脂（Ｃ）と組み合わせ使用し成形品等を形成した際に、前記炭素繊維とマトリックス樹脂（Ｃ）との界面の密着性を著しく向上できるため、成形品の強度を向上することが可能である。
【００５８】
前記マトリックス樹脂（Ｃ）としては、例えば熱硬化性樹脂（Ｃ１）または熱可塑性樹脂（Ｃ２）を使用することができる。
【００５９】
前記熱硬化性樹脂（Ｃ１）としてはフェノール樹脂、ポリイミド樹脂、ビスマレイミド樹脂、不飽和ポリエステル樹脂、エポキシ樹脂等を使用することができる。
【００６０】
前記熱可塑性樹脂（Ｃ２）としては、例えば、ポリエチレンテレフタレートやポリブチレンテレフタレート等の飽和ポリエステル樹脂；ポリプロピレン、ポリスチレン、ポリカーボネート、ポリフェニレンサルファイド、ポリフェニレンオキサイド、６−ナイロン、６，６−ナイロン、アクリロニトリル−スチレン共重合体、アクリロニトリル−ブタジエン−スチレン共重合体、ポリアセタール等を使用することができる。
【００６１】
前記マトリックス樹脂（Ｃ）としては、前記したなかでも、フェノール樹脂、不飽和ポリエステル樹脂、エポキシ樹脂、ポリエステル樹脂、オレフィン樹脂、及び、ポリアミド樹脂からなる群より選ばれる１種以上を使用することが好ましい。前記ポリアミド樹脂としては、具体的には、６−ナイロンや６，６−ナイロン等のポリアミド樹脂に使用することが好ましい。
【００６２】
前記表面処理の施された繊維束と前記マトリックス樹脂（Ｃ）と、必要に応じて重合性単量体等とを含む成形材料としては、例えば、前記表面処理された繊維束を裁断して得られるチョップドストランドと前記マトリックス樹脂（Ｃ）とを溶融混練して得られる成形材料、前記チョップドストランドと前記熱可塑性樹脂（Ｃ２）とを含有する成形材料をはじめ、一般にプリプレグ、シートモールディングコンパウンド（ＳＭＣ）として知られる成形材料が挙げられる。
【００６３】
前記表面処理された繊維束を裁断して得られるチョップドストランドと前記マトリックス樹脂（Ｃ）とを溶融混練して得られる成形材料を製造する際には、前記マトリックス樹脂（Ｃ）としてオレフィン樹脂、アミド樹脂を使用することが好ましい。
【００６４】
また、前記チョップドストランドと前記熱可塑性樹脂（Ｃ２）とを含有する成形材料は、例えば金型等を用いて前記チョップドストランドと前記熱可塑性樹脂（Ｃ２）とをプレスし賦形したものが挙げられる。これは、さらに射出成型法等に供することによって二次加工し、所望の形状を備えた成形品の製造に使用することができる。
【００６５】
また、前記プリプレグは、例えば前記マトリックス樹脂（Ｃ）を離型紙上に塗布し、その塗布面に表面処理の施された繊維束を載置し、必要に応じてローラー等を用いて押圧含浸する方法が挙げられる。
【００６６】
前記プリプレグを製造する際には、前記マトリックス樹脂（Ｃ）として、エポキシ樹脂を使用することが好ましい。前記エポキシ樹脂としては、例えばビスフェノールＡ型エポキシ樹脂、テトラグリシジルアミノジフェニルメタン等のグリシジルアミン型エポキシ樹脂、ノボラック型エポキシ樹脂等のエポキシ樹脂を使用することが好ましい。
【００６７】
また、前記シートモールディングコンパウンドは、例えば前記マトリックス樹脂（Ｃ）と、スチレン等の重合性不飽和単量体との混合物を、前記表面処理の施された繊維に十分含浸し、シート状に加工等することによって製造することができる。前記シートモールディングコンパウンドを製造する際には、前記マトリックス樹脂（Ｃ）として、不飽和ポリエステル樹脂を使用することが好ましい。
【００６８】
前記成形材料の硬化は、例えば加圧または常圧下、加熱または光照射しラジカル重合させることによって進行する。かかる場合には、公知の熱硬化剤や光硬化剤等を組み合わせ使用することができる。
【００６９】
前記成形材料を用いて得られた成形品は、高強度であることから、炭素繊維強化プラスチック等として、例えば自動車部材や航空機部材、産業用部材等に使用することができる。
【実施例】
【００７０】
以下、本発明を実施例及び比較例によって、より具体的に説明する。
【００７１】
〔実施例１〕
攪拌機、還流冷却管、温度計および窒素吹き込み管を備えた４つ口フラスコに、メチルエチルケトン７０質量部を仕込み、８０℃に昇温した。
【００７２】
次に、ＮＫエステルＭ−２３０Ｇ（新中村化学工業株式会社製、メトキシポリエチレングリコールメタクリレート）３０重量部、アクリロニトリル５０重量部、アクリル酸メチル２０重量部、Ｖ−５９（和光純薬株式会社製、アゾ開始剤）１．６重量部及びメチルエチルケトン１５重量部の混合物を、前記４つ口フラスコ内に、２時間かけて滴下し、７７℃〜８３℃の範囲で反応させた。
【００７３】
次に、前記４つ口フラスコ内の温度を８０℃に調整し、１２０分間ホールドした後、温度を５０℃に下げ、イオン交換水２５０重量部を添加した。
【００７４】
次に、前記４つ口フラスコを、温度８０℃及び減圧（０．０８０〜０．０９５ＭＰａ）条件下で、６０分かけて脱溶剤することによって、不揮発分２５重量％、粘度１４０ｍＰａ・ｓ、重量平均分子量６．５万のアクリル樹脂組成物からなる繊維集束剤（Ｒ−１）を得た。
【００７５】
〔実施例２〕
攪拌機、還流冷却管、温度計および窒素吹き込み管を備えた４つ口フラスコに、メチルエチルケトン６５質量部を仕込み、８０℃に昇温した。
【００７６】
次に、ＮＫエステルＭ−２３０Ｇ（新中村化学工業株式会社製、メトキシポリエチレングリコールメタクリレート）３０重量部、Ｎ，Ｎ−ジエチルアクリルアミド５０重量部、アクリル酸メチル２０重量部、Ｖ−５９（和光純薬株式会社製、アゾ開始剤）１．６重量部及びメチルエチルケトン１５重量部の混合物を、前記４つ口フラスコ内に、２時間かけて滴下し、７７℃〜８３℃の範囲で反応させた。
【００７７】
次に、前記４つ口フラスコ内の温度を８０℃に調整し、１２０分間ホールドした後、温度を５０℃に下げ、イオン交換水２５０重量部を添加した。
【００７８】
次に、前記４つ口フラスコを、温度８０℃及び減圧（０．０８０〜０．０９５ＭＰａ）条件下で、６０分かけて脱溶剤することによって、不揮発分２０．７重量％、粘度４０ｍＰａ・ｓ、重量平均分子量５．８万のアクリル樹脂組成物からなる繊維集束剤（Ｒ−２）を得た。
【００７９】
〔実施例３〕
攪拌機、還流冷却管、温度計および窒素吹き込み管を備えた４つ口フラスコに、メチルエチルケトン７０質量部を仕込み、８０℃に昇温した。
【００８０】
次に、ＮＫエステルＭ−２３０Ｇ（新中村化学工業株式会社製、メトキシポリエチレングリコールメタクリレート）３０重量部、Ｎ，Ｎ−ジエチルアクリルアミド８重量部、アクリル酸メチル６２重量部、Ｖ−５９（和光純薬株式会社製、アゾ開始剤）１．６重量部及びメチルエチルケトン１５重量部の混合物を、前記４つ口フラスコ内に、２時間かけて滴下し、７７℃〜８３℃の範囲で反応させた。
【００８１】
次に、前記４つ口フラスコ内の温度を８０℃に調整し、１２０分間ホールドした後、温度を５０℃に下げ、イオン交換水２５０重量部を添加した。
【００８２】
次に、前記４つ口フラスコを、温度８０℃及び減圧（０．０８０〜０．０９５ＭＰａ）条件下で、６０分かけて脱溶剤することによって、不揮発分２５重量％、粘度１４０ｍＰａ・ｓ、重量平均分子量６．８万のアクリル樹脂組成物からなる繊維集束剤（Ｒ−３）を得た。
【００８３】
〔実施例４〕
攪拌機、還流冷却管、温度計および窒素吹き込み管を備えた４つ口フラスコに、メチルエチルケトン７０質量部を仕込み、８０℃に昇温した。
【００８４】
次に、ＮＫエステルＭ−２３０Ｇ（新中村化学工業株式会社製、メトキシポリエチレングリコールメタクリレート）４５重量部、アクリロニトリル３５重量部、アクリル酸メチル２０重量部、Ｖ−５９（和光純薬株式会社製、アゾ開始剤）１．６重量部及びメチルエチルケトン１５重量部の混合物を、前記４つ口フラスコ内に、２時間かけて滴下し、７７℃〜８３℃の範囲で反応させた。
【００８５】
次に、前記４つ口フラスコ内の温度を８０℃に調整し、１２０分間ホールドした後、温度を５０℃に下げ、イオン交換水２５０重量部を添加した。
【００８６】
次に、前記４つ口フラスコを、温度８０℃及び減圧（０．０８０〜０．０９５ＭＰａ）条件下で、６０分かけて脱溶剤することによって、不揮発分２５重量％、粘度１４０ｍＰａ・ｓ、重量平均分子量７．０万のアクリル樹脂組成物からなる繊維集束剤（Ｒ−４）を得た。
【００８７】
〔比較例１〕
攪拌機、還流冷却管、温度計および窒素吹き込み管を備えた４つ口フラスコにメチルエチルケトン６５重量部を仕込み、８０℃に昇温した。
【００８８】
次に、ＮＫエステルＭ−２３０Ｇ（新中村化学工業株式会社製、メトキシポリエチレングリコールメタクリレート）  ３０重量部、アクリル酸メチル７０重量部、Ｖ−５９（和光純薬株式会社製、アゾ開始剤）１．６重量部、メチルエチルケトン１５重量部の混合物を、前記４つ口フラスコ内に、２時間かけて滴下し、７７℃〜８３℃の範囲で反応させた。
【００８９】
次に、前記４つ口フラスコ内の温度を８０℃に調整し、１２０分間ホールドした後、温度を５０℃に下げ、イオン交換水２５０重量部を添加した。
【００９０】
次に、前記４つ口フラスコを、温度８０℃及び減圧（０．０８０〜０．０９５ＭＰａ）条件下で、６０分かけて脱溶剤することによって、不揮発分２０．７重量％、粘度４０ｍＰａ・ｓ、重量平均分子量５．５万のアクリル樹脂組成物からなる繊維集束剤（Ｒ’−１）を得た。
【００９１】
〔比較例２〕
攪拌機、還流冷却管、温度計および窒素吹き込み管を備えた４つ口フラスコにメチルエチルケトン６５重量部を仕込み、８０℃に昇温した。
【００９２】
次に、ＮＫエステルＭ−２３０Ｇ（新中村化学工業株式会社製、メトキシポリエチレングリコールメタクリレート）  ３０重量部、アクリル酸５０重量部、アクリル酸メチル２０重量部、Ｖ−５９（和光純薬株式会社製、アゾ開始剤）１．６重量部、メチルエチルケトン１５重量部の混合物を、前記４つ口フラスコ内に、２時間かけて滴下し、７７℃〜８３℃の範囲で反応させた。
【００９３】
次に、前記４つ口フラスコ内の温度を８０℃に調整し、１２０分間ホールドした後、温度を５０℃に下げ、イオン交換水２５０重量部を添加した。
【００９４】
次に、前記４つ口フラスコを、温度８０℃及び減圧（０．０８０〜０．０９５ＭＰａ）条件下で、６０分かけて脱溶剤することによって、不揮発分２０．７重量％、粘度４０ｍＰａ・ｓ、重量平均分子量６万のアクリル樹脂組成物からなる繊維集束剤（Ｒ’−２）を得た。
【００９５】
〔比較例３〕
攪拌機、還流冷却管、温度計および窒素吹き込み管を備えた４つ口フラスコに、ビスフェノールＡが有する２個の水酸基に、それぞれエチレンオキサイドが２モル付加した化合物４０４質量部、３フッ化ホウ素エーテラート（付加反応促進剤）１．２質量部、ハイドロキノンエチルエーテル（重合抑制剤）２質量部を仕込み、４０℃〜５０℃に調整した後、グリシジルメタクリレート２８４質量部を３０分かけて滴下した。
【００９６】
次に、前記４つ口フラスコ内の温度を５０℃に調整し１時間撹拌した後、水酸化カリウム水溶液を供給し中和することによって、繊維集束剤（Ｒ’−３）を得た。
【００９７】
［アクリル樹脂の重量平均分子量の測定］
アクリル樹脂の重量平均分子量は、ゲル・パーミエーション・クロマトグラフィー（ＧＰＣ）法により、下記の条件で測定した。
測定装置：高速ＧＰＣ装置（東ソー株式会社製「ＨＬＣ−８２２０ＧＰＣ」）
カラム：東ソー株式会社製の下記のカラムを直列に接続して使用した。
【００９８】
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の単分散ポリスチレンを用いて検量線を作成した。
（単分散ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
［繊維集束剤の保存安定性の評価方法］
前記繊維集束剤の保存安定性を沈殿等の有無に基づいて評価した。
【００９９】
前記繊維集束剤を、容量１４０ｍｌのガラス瓶に１００ｍｌ入れ、密栓した状態で２３℃の環境下に３ヶ月間放置した。
【０１００】
前記放置後、容器内の繊維集束剤を目視で観察し、沈殿や凝集物が確認されたものを「×」、沈殿は確認されるが攪拌により容易に分散できたものを「△」、沈殿や凝集物が確認されなかったものを「○」と評価した。
【０１０１】
［繊維集束剤の評価方法］
ポリアクリロニトリル系炭素繊維（直径７μｍ／６０００本）のノーサイズ糸を束ね、前記で得た繊維集束剤を浸漬法で含浸し、ローラーで絞ることで有効成分の付着量を１質量％に調整し、ついで、１５０℃で３０分間熱処理することによって、前記繊維集束剤によって表面処理の施された（集束された）炭素繊維束（炭素繊維ストランド）を得た。
【０１０２】
〔炭素繊維の集束性の評価方法１〕
ＴＭ式摩擦抱合力試験機ＴＭ−２００（大栄科学精機社製）を用い、ジグザグに配置した鏡面クロムメッキステンレス針３本を介して５０ｇの張力で、炭素繊維ストランドを１０００回擦過させ（往復運動速度３００回／分）、炭素繊維ストランドの毛羽たちの状態を下記の基準で目視判定した。
【０１０３】
◎：擦過前と同じく毛羽発生が全く見られなかった。
○：数本の毛羽は見られたものの、実用上問題ないレベルであった。
△：毛羽立ちが確認でき、糸切れも若干見られた。
×：毛羽立ち及び単糸の糸切れが非常に多く確認できた。
【０１０４】
〔炭素繊維の集束性の評価方法２〕
前記炭素繊維ストランドを、約５ｍｍの長さに裁断することによって炭素繊維チョップドストランドを作製した。
【０１０５】
前記炭素繊維チョップドストランド５０個を抽出し、それらを目視で観察した。具体的には、５０個全ての炭素繊維チョップドストランドで、炭素繊維のほぐれや毛羽立ち等がみられなかったものを「◎」、１個〜５個の炭素繊維チョップドストランドで、炭素繊維のほぐれや毛羽立ち等がみられたものを「○」、６個〜３０個の炭素繊維チョップドストランドで、炭素繊維のほぐれや毛羽立ち等がみられたものを「△」、３１個〜５０個の炭素繊維チョップドストランドで、炭素繊維のほぐれや毛羽立ち等がみられたものを「×」と評価した。
【０１０６】
〔炭素繊維強化プラスチックの機械的強度（曲げ強度）の評価方法〕
前記で得た炭素繊維ストランドを、６−ナイロン樹脂ペレット（汎用射出成型グレード）とを、炭素繊維質量含有率が３０質量％となるように二軸押し出し混錬機にてコンパウンドし、３ｍｍΦ×３ｍｍ長のコンパウンドペレットに加工した。
【０１０７】
コンパウンドペレットを射出成型し、１５０ｍｍ各×３．１ｍｍ厚の平板からなる炭素繊維強化プラスチックを作成した。前記平板から１０ｍｍ幅×９０ｍｍ長×３．１ｍｍ厚の曲げ試験板を５つ切り出し、ＪＩＳ  Ｋ７１７１に準拠して３点曲げ試験（スパン／厚さ比＝２０、試験速度５ｍｍ／分）を実施し、曲げ強度を測定した。前記曲げ強度は、概ね８０ＭＰａ以上であることが好ましく、９５ＭＰａであることが特に好ましい。
【０１０８】
【表１】
2014152428.tif 000002
【０１０９】
【表２】
2014152428.tif 000003
【０１１０】
【表３】
2014152428.tif 000004
【０１１１】
表１及び２中の「Ｍ−２３０Ｇ」は、ＮＫエステルＭ−２３０Ｇ（新中村化学工業株式会社製、メトキシポリエチレングリコールメタクリレート）を表す。「Ｖ−５９」は、Ｖ−５９（和光純薬工業株式会社製の触媒、２，２’−アゾビス(２-メチルブチロニトリル)を表す。「重量平均分子量」は、アクリル樹脂の重量平均分子量を表す。